Brevet FR3069959A1 — publié le 20190208

MELANGE DE SELS DE LITHIUM ET SES UTILISATIONS COMME ELECTROLYTE DE BATTERIE DOMAINE DE L'INVENTION La présente demande concerne un mélange de sels de lithium, ainsi que son utilisation comme électrolyte de batterie. ARRIERE-PLAN TECHNIQUE Une batterie lithium-ion ou une batterie Li-Souffre comprend au moins une électrode négative (anode), une électrode positive (cathode), un séparateur et un électrolyte. L'électrolyte est généralement constitué d'un sel de lithium dissous dans un solvant qui est généralement un mélange de carbonates organiques, afin d'avoir un bon compromis entre la viscosité et la constante diélectrique. Des additifs peuvent être ensuite ajoutés pour améliorer la stabilité des sels d'électrolyte. Parmi les sels les plus utilisés on retrouve le LiPF6 (hexafluorophosphate de lithium), qui possède plusieurs des qualités requises, mais présente le désavantage de se dégrader pour former de l'acide fluorhydrique (HF) par réaction avec l'eau. Le HF formé peut entrainer une dissolution du matériau de cathode. La réaction du LiPF6 avec l'eau résiduelle affecte donc la longévité de la batterie et peut engendrer des problèmes de sécurité, notamment dans le contexte de l'utilisation des batteries lithium-ion dans des véhicules de particuliers. D'autres sels ont donc été développés, tels que le LiTFSI (bis(trifluoromethanesulfonyl)imidure de lithium) et le LiFSI (bis(fluorosulfonyl)imidure de lithium). Dans le domaine des batteries, il existe un besoin constant pour le développement de nouveaux sels permettant d'améliorer les performances de la batterie, telles que la durée de vie, et/ou la stabilité électrochimique, et/ou la stabilité au cyclage, et/ou la diminution de la capacité irréversible de la batterie, et/ou les performances en puissance notamment sur une large gamme de température, tel que par exemple de -25°C environ à 60°C environ. 2 DESCRIPTION DE L'INVENTION Mélange 5 La présente demande concerne un mélange comprenant (de préférence consistant essentiellement en, et préférentiellement consistant en): - le bis(fluorosulfonyl)imidure de lithium (LiFSI) ; - le 2-trifluorométhy1-4,5-dicyano-imidazolate de lithium (LiTDI) ; et 10 - l'hexafluorophosphate de lithium (LiPF6). Selon un mode de réalisation, le mélange comprend (de préférence consistant essentiellement en, et préférentiellement consistant en): - de 1% à 98% molaire de bis(fluorosulfonyl)imidure de lithium (LiFSI) ; 15 - de 1% à 98% molaire de 2-trifluorométhy1-4,5-dicyano-imidazolate de lithium (LiTDI) ; et - de 1% à 98% molaire d'hexafluorophosphate de lithium (LiPF6). Selon l'invention, les pourcentages molaires sont par rapport au nombre total de moles 20 des composés présents dans le mélange. Dans le cadre de l'invention, on utilise de manière équivalente les termes « sel de lithium de bis(fluorosulfonyl)imide », « lithium bis(sulfonyl)imidure », « LiFSI », « LiN(F502)2», « lithium de bis(sulfonyl)imide », ou « bis(fluorosulfonyl)imidure de lithium ». Dans le cadre de l'invention, le « nombre total de moles des composés du mélange», 25 correspond à la somme du nombre de moles de chaque composé présent dans le mélange. Le 2-trifluorométhy1-4,5-dicyano-imidazolate de lithium, connu sous la dénomination LiTDI, possède la structure suivante : CF3 30 Des impuretés peuvent être présentes dans les mélanges, à raison par exemple de moins de 3000 ppm, de préférence de moins de 1000 ppm, en particulier de moins de 500 ppm par rapport au poids total dudit mélange. Dans le cadre de l'invention, le terme de « ppm » ou « partie par million » s'entend de ppm en poids. 3 Des impuretés peuvent être présentes dans chaque sel LiFSI, LiTDI ou LiPF6, à raison par exemple de moins de 3 000 ppm, de préférence de moins de 1 000 ppm, en particulier de moins de 500 ppm, par exemple de moins de 300 ppm par rapport au poids total de chaque sel. 5 Typiquement, le LiFSI peut être obtenu selon tous procédés connus, par exemple par le procédé décrit dans W02015/158979, W02011/065502 ou encore W02011/149095. Typiquement, le LiTDI peut être obtenu selon tous procédés connus, par exemple par le procédé décrit dans W02013/072591 ou W02010/023413. Typiquement, le LiPF6 peut être obtenu selon tous procédés connus, par exemple par 10 le procédé décrit dans US 3,607,020, US 3,907,977 ou encore dans JP60251109. Selon un mode de réalisation, le mélange selon l'invention comprend : - au moins 5%, de préférence au moins 10%, préférentiellement au moins 15%, 15 encore plus préférentiellement au moins 20%, avantageusement au moins 25%, et encore plus avantageusement au moins 30% molaire de LiFSI; et/ou - au moins 5%, de préférence au moins 10%, préférentiellement au moins 15%, encore plus préférentiellement au moins 20%, et avantageusement au moins 25% molaire de LiTDI; et/ou 20 - au moins 10%, préférentiellement au moins 15%, encore plus préférentiellement au moins 20%, et avantageusement au moins 25% molaire de LiPF6. Selon un mode de réalisation, la teneur en LiFSI dans le mélange selon l'invention est choisie parmi l'un des pourcentages molaires suivants : de 1% à 99%, de 1% à 95%, de 5% à 25 90%, de 5% à 85%, de 5% à 80%, de 5% à 75%, de 5% à 70%, de 5% à 65%, de 5% à 50%, de 5% à 45%, de 10% à 99%, de 10% à 95%, de 10% à 90%, de 10% à 85%, de 10% à 80%, de 10% à 75%, de 10% à 70%, de 10% à 65%, de 10% à 60%, de 10% à 55%, de 10% à 50%, de 10% à 45%, de 15% à 99%, de 15% à 95%, de 15% à 90%, de 15% à 85%, de 15% à 80%, de 15% à 75%, de 15% à 70%, de 15% à 65%, de 15% à 60%, de 15% à 55%, de 15% à 50%, 30 de 15% à 45%, de 20% à 99%, de 20% à 95%, de 20% à 90%, de 20% à 85%, de 20% à 80%, de 20% à 75%, de 20% à 70%, de 20% à 65%, de 20% à 60%, de 20% à 55%, de 20% à 50%, de 20% à 45%, de 25% à 99%, de 25% à 95%, de 25% à 90%, de 25% à 85%, de 25% à 80%, de 25% à 75%, de 25% à 70%, de 25% à 65%, de 25% à 60%, de 25% à 55%, de 25% à 50%, de 25% à 45%, de 30% à 99%, de 30% à 95%, de 30% à 90%, de 30% à 85%, de 30% à 80%, 35 de 30% à 75%, de 30% à 70%, de 30% à 65%, de 30% à 60%, de 30% à 55%, de 30% à 50%, de 30% à 45%, de 35% à 99%, de 35% à 95%, de 35% à 90%, de 35% à 85%, de 35% à 80%, de 35% à 75%, de 35% à 70%, de 35% à 65%, de 35% à 60%, de 35% à 55%, de 35% à 4 50% ; de 40% à 99%, de 40% à 95%, de 40% à 90%, de 40% à 85%, de 40% à 80%, de 40% à 75%, de 40% à 70%, de 40% à 65%, de 40% à 60%, de 40% à 55%, ou de 40% à 50%. Selon un mode de réalisation, la teneur en LiTDI dans le mélange selon l'invention est 5 choisie parmi l'un des pourcentages molaires suivants : de 1% à 99%, de 1% à 95%, de 5% à 90%, de 5% à 85%, de 5% à 80%, de 5% à 75%, de 5% à 70%, de 5% à 65%, de 5% à 50%, de 5% à45%, de 10% à 99%, de 10% à 95%, de 10% à 90%, de 10% à 85%, de 10% à 80%, de 10% à 75%, de 10% à 70%, de 10% à 65%, de 10% à 60%, de 10% à 55%, de 10% à 50%, de 10% à 45%, de 15% à 99%, de 15% à 95%, de 15% à 90%, de 15% à 85%, de 15% à 80%, 10 de 15% à 75%, de 15% à 70%, de 15% à 65%, de 15% à 60%, de 15% à 55%, de 15% à 50%, de 15% à 45%, de 20% à 99%, de 20% à 95%, de 20% à 90%, de 20% à 85%, de 20% à 80%, de 20% à 75%, de 20% à 70%, de 20% à 65%, de 20% à 60%, de 20% à 55%, de 20% à 50%, de 20% à 45%, de 25% à 99%, de 25% à 95%, de 25% à 90%, de 25% à 85%, de 25% à 80%, de 25% à 75%, de 25% à 70%, de 25% à 65%, de 25% à 60%, de 25% à 55%, de 25% à 50%, 15 de 25% à 45%, de 30% à 99%, de 30% à 95%, de 30% à 90%, de 30% à 85%, de 30% à 80%, de 30% à 75%, de 30% à 70%, de 30% à 65%, de 30% à 60%, de 30% à 55%, de 30% à 50%, de 30% à 45%, de 35% à 99%, de 35% à 95%, de 35% à 90%, de 35% à 85%, de 35% à 80%, de 35% à 75%, de 35% à 70%, de 35% à 65%, de 35% à 60%, de 35% à 55%, de 35% à 50% ; de 40% à 99%, de 40% à 95%, de 40% à 90%, de 40% à 85%, de 40% à 80%, de 40% 20 à 75%, de 40% à 70%, de 40% à 65%, de 40% à 60%, de 40% à 55%, ou de 40% à 50%. Selon un mode de réalisation, la teneur en LiPF6 dans le mélange selon l'invention est choisie parmi l'un des pourcentages molaires suivants : de 1% à 99%, de 1% à 95%, de 5% à 90%, de 5% à 85%, de 5% à 80%, de 5% à 75%, de 5% à 70%, de 5% à 65%, de 5% à 50%, 25 de 5% à45%, de 10% à 99%, de 10% à 95%, de 10% à 90%, de 10% à 85%, de 10% à 80%, de 10% à 75%, de 10% à 70%, de 10% à 65%, de 10% à 60%, de 10% à 55%, de 10% à 50%, de 10% à 45%, de 15% à 99%, de 15% à 95%, de 15% à 90%, de 15% à 85%, de 15% à 80%, de 15% à 75%, de 15% à 70%, de 15% à 65%, de 15% à 60%, de 15% à 55%, de 15% à 50%, de 15% à 45%, de 20% à 99%, de 20% à 95%, de 20% à 90%, de 20% à 85%, de 20% à 80%, 30 de 20% à 75%, de 20% à 70%, de 20% à 65%, de 20% à 60%, de 20% à 55%, de 20% à 50%, de 20% à 45%, de 25% à 99%, de 25% à 95%, de 25% à 90%, de 25% à 85%, de 25% à 80%, de 25% à 75%, de 25% à 70%, de 25% à 65%, de 25% à 60%, de 25% à 55%, de 25% à 50%, de 25% à 45%, de 30% à 99%, de 30% à 95%, de 30% à 90%, de 30% à 85%, de 30% à 80%, de 30% à 75%, de 30% à 70%, de 30% à 65%, de 30% à 60%, de 30% à 55%, de 30% à 50%, 35 de 30% à 45%, de 35% à 99%, de 35% à 95%, de 35% à 90%, de 35% à 85%, de 35% à 80%, de 35% à 75%, de 35% à 70%, de 35% à 65%, de 35% à 60%, de 35% à 55%, de 35% à 5 50% ; de 40% à 99%, de 40% à 95%, de 40% à 90%, de 40% à 85%, de 40% à 80%, de 40% à 75%, de 40% à 70%, de 40% à 65%, de 40% à 60%, de 40% à 55%, ou de 40% à 50%. Selon un mode de réalisation, le mélange susmentionné comprend (de préférence 5 consiste essentiellement en, et préférentiellement consiste en): - de 5% à 90% molaire de LiFSI; - de 5% à 90% molaire LiTDI ; et - de 5% à 90% molaire de LiPF6. 10 Selon un mode de réalisation, le mélange susmentionné comprend (de préférence consiste essentiellement en, et préférentiellement consiste en): - de 20% à 90% molaire de LiFSI ; - de 5% à 60% molaire LiTDI ; et - de 5% à 60% molaire de LiPF6. 15 Selon un mode de réalisation, le mélange susmentionné comprend (de préférence consiste essentiellement en, et préférentiellement consiste en): - de 30% à 70% molaire de LiFSI ; - de 10% à 50% molaire LiTDI ; et 20 - de 10% à 50% molaire de LiPF6. Selon un mode de réalisation, le mélange susmentionné comprend (de préférence consiste essentiellement en, et préférentiellement consiste en): - de 35% à 60% molaire de LiFSI ; 25 - de 15% à 50% molaire LiTDI ; et - de 15% à 50% molaire de LiPF6. Selon un mode de réalisation, le mélange susmentionné comprend (de préférence consiste essentiellement en, et préférentiellement consiste en): 30 - de 35% à 50% molaire de LiFSI ; - de 20% à 40% molaire LiTDI ; et - de 20% à 40% molaire de LiPF6. Selon un mode de réalisation, le mélange susmentionné comprend (de préférence 35 consiste essentiellement en, et préférentiellement consiste en): - de 35% à 45% molaire de LiFSI ; - de 25% à 35% molaire LiTDI ; et 6 - de 25% à 35% molaire de LiPF6. De préférence, le mélange susmentionné comprend (de préférence consistant essentiellement en, et préférentiellement consiste en): 5 - de 40% molaire de LiFSI ; - de 30% molaire LiTDI ; et - de 30% molaire de LiPF6. De préférence, le mélange susmentionné comprend (de préférence consiste 10 essentiellement en, et préférentiellement consiste en): - de 50% molaire de LiFSI ; - de 20% molaire LiTDI ; et - de 30% molaire de LiPF6. 15 Selon un mode de réalisation, dans le mélange selon l'invention, la teneur en LiFSI est supérieure ou égale à la teneur en LiTDI, et/ou la teneur en LiPF6 est supérieure ou égale à LiTDI. Selon un mode de réalisation, le ratio molaire LiFSI/LiTDI/LiPF6 est compris : 20 entre 1/1/1 et 10/1/1, de préférence entre 1/1/1 et 5/1/1, préférentiellement entre 1/1/1 et 2/1/1. En particulier, le ratio molaire LiFSI/LiTDI/LiPF6 est 4/3/3; entre 1/1/1 et 1/10/1, de préférence entre 1/1/1 et 1/5/1, préférentiellement entre 1/1/1 et 1/2/1; - entre 1/1/1 et 1/1/10, de préférence entre 1/1/1 et 1/1/5, préférentiellement entre 25 1/1/1 et 1/1/2; - entre 5/1/3 et 5/4/3, de préférence entre 5/1/3 et 5/2/3, préférentiellement le ratio molaire LiFSI/LiTDI/LiPF6 est 5/2/3. Selon un mode de réalisation, le ratio molaire LiFSI/LiPF6 dans le mélange 30 susmentionné est compris entre 1 et 10, de préférence entre 1 et 5, préférentiellement entre 1 et 2. De préférence, le ratio molaire LiFSI/LiPF6 dans le mélange est 4/3 ou 5/3. La présente demande concerne aussi l'utilisation d'un mélange tel que défini ci-dessus, dans une batterie, par exemple une batterie Li-ion, en particulier dans une gamme de 35 température comprise entre -30°C et 65°C, préférentiellement entre -25°C et 60°C, de préférence à une température supérieure ou égale à 25°C, de préférence comprise entre 25°C et 65°C, avantageusement entre 40°C et 60°C. Par exemple, l'utilisation se fait dans des 7 appareils nomades, par exemple les téléphones portables, les appareils photos, les tablettes ou les ordinateurs portables, dans des véhicules électriques, ou dans le stockage d'énergie renouvelable. Composition d'électrolyte 5 La présente invention concerne également une composition d'électrolyte, notamment pour batterie Li-ion, comprenant le mélange de sels de lithium tel que défini ci-dessus, au moins un solvant, et éventuellement au moins un additif électrolytique. De préférence, la composition d'électrolyte ne comprend pas d'autre sel alcalin ou alcanino-terreux que ceux du mélange susmentionné. 10 De préférence, la composition d'électrolyte ne comprend pas d'autre sel de lithium que le LiFSI, le LiPF6 et le LiTDI. En particulier, la composition d'électrolyte ne comprend pas LiTFSI. De préférence, les sels LiFSI, LiPF6 et LiTDI représentent 100% de la totalité des sels présents dans la composition. 15 Dans le cadre de l'invention, on utilise de manière interchangeable « composition d'électrolyte », « électrolyte » et « composition électrolytique ». Selon un mode de réalisation préféré, la composition d'électrolyte comprend de 1% à 20 99% en masse du mélange susmentionné, de préférence de 5% à 99%, et avantageusement de 20% à 95%, par rapport à la masse totale de la composition. Selon un mode de réalisation préféré, la composition d'électrolyte comprend de 1% à 99% en masse de solvant, de préférence de 5% à 99%, et avantageusement de 20% à 95%, par rapport à la masse totale de la composition. 25 Selon un mode de réalisation, la concentration molaire du mélange susmentionné dans la composition d'électrolyte est inférieure ou égale à 5 mol/L, avantageusement inférieure ou égale à 4 mol/L, de préférence inférieure ou égale à 2 mol/L, préférentiellement inférieure ou égale à 1,5 mol/L, et en particulier inférieure ou égale à 1,1 mol/L, par exemple inférieure ou 30 égale à 1 mol/L. Selon un mode de réalisation préféré, les concentrations molaires en LiFSI, LiTDI et LiPF6 dans la composition d'électrolyte sont telles que : [LiFSI] + [LiTDI] + [LiPF6] 5 mol/L, de préférence 2 mol/L, préférentiellement 1,5 mol/L, encore plus préférentiellement 1,1 mol/L, par exemple 1 mol/L 8 Selon un mode de réalisation, la composition d'électrolyte susmentionnée comprend : - de 0,01 à 0,98 mol/L de LiFSI; - de 0,01 à 0,98 mol/L de LiTDI; et - de 0,01 à 0,98 mol/L de LiPF6. 5 Selon un mode de réalisation, la composition d'électrolyte selon l'invention comprend : - au moins 0,05 mol/L, de préférence au moins 0,1 mol/L, préférentiellement au moins 0,15, encore plus préférentiellement au moins 0,2 mol/L, avantageusement au moins 0,25 mol/L, et encore plus avantageusement au moins 0,3 mol/L de LiFSI; 10 et/ou - au moins 0,05 mol/L, de préférence au moins 0,1 mol/L, préférentiellement au moins 0,15, encore plus préférentiellement au moins 0,2 mol/L, avantageusement au moins 0,25 mol/L, et encore plus avantageusement au moins 0,3 mol/L de LiTDI; et/ou 15 - au moins 0,05 mol/L, de préférence au moins 0,1 mol/L, préférentiellement au moins 0,15, encore plus préférentiellement au moins 0,2 mol/L, avantageusement au moins 0,25 mol/L, et encore plus avantageusement au moins 0,3 mol/L de LiPF6. Selon un mode de réalisation, la concentration molaire en LiFSI dans la composition 20 d'électrolyte est choisie parmi l'une des concentrations suivantes : de 0,01 à 0,99 mol/L, de 0,01 à 0,95 mol/L, de 0,05 à 0,90 mol/L, de 0,05 à 0,85 mol/L, de 0,05 à 0,80 mol/L, de 0,05 à 0,75 mol/L, de 0,05 à 0,70 mol/L, de 0,05 à 0,65 mol/L, de 0,05 à 0,50 mol/L, de 0,05 à 0,45 mol/L, 0,1 à 0,99 mol/L, de 0,1 à 0,95 mol/L, de 0,1 à 0,90 mol/L, de 0,1 à 0,85 mol/L, de 0,1 à 0,80 mol/L, de 0,1 à 0,75 mol/L, de 0,1 à 0,70 mol/L, de 0,1 à 0,65 mol/L, de 0,1 à 0,50 mol/L, 25 de 0,1 à 0,45 mol/L, 0,15 à 0,99 mol/L, de 0,15 à 0,95 mol/L, de 0,15 à 0,90 mol/L, de 0,15 à 0,85 mol/L, de 0,15 à 0,80 mol/L, de 0,15 à 0,75 mol/L, de 0,15 à 0,70 mol/L, de 0,15 à 0,65 mol/L, de 0,15 à 0,50 mol/L, de 0,15 à 0,45 mol/L, 0,20 à 0,99 mol/L, de 0,20 à 0,95 mol/L, de 0,20 à 0,90 mol/L, de 0,20 à 0,85 mol/L, de 0,20 à 0,80 mol/L, de 0,20 à 0,75 mol/L, de 0,20 à 0,70 mol/L, de 0,20 à 0,65 mol/L, de 0,20 à 0,50 mol/L, de 0,20 à 0,45 mol/L, 0,25 à 0,99 mol/L, 30 de 0,25 à 0,95 mol/L, de 0,25 à 0,90 mol/L, de 0,25 à 0,85 mol/L, de 0,25 à 0,80 mol/L, de 0,25 à 0,75 mol/L, de 0,25 à 0,70 mol/L, de 0,25 à 0,65 mol/L, de 0,25 à 0,50 mol/L, de 0,25 à 0,45 mol/L, de 0,30 à 0,99 mol/L, de 0,30 à 0,95 mol/L, de 0,30 à 0,90 mol/L, de 0,30 à 0,85 mol/L, de 0,30 à 0,80 mol/L, de 0,30 à 0,75 mol/L, de 0,30 à 0,70 mol/L, de 0,30 à 0,65 mol/L, de 0,30 à 0,50 mol/L, de 0,30 à 0,45 mol/L, de 0,35 à 0,99 mol/L, de 0,35 à 0,95 mol/L, de 35 0,35 à 0,90 mol/L, de 0,35 à 0,85 mol/L, de 0,35 à 0,80 mol/L, de 0,35 à 0,75 mol/L, de 0,35 à 0,70 mol/L, de 0,35 à 0,65 mol/L, de 0,35 à 0,50 mol/L, de 0,35 à 0,45 mol/L, de 0,40 à 0,99 mol/L, de 0,40 à 0,95 mol/L, de 0,40 à 0,90 mol/L, de 0,40 à 0,85 mol/L, de 0,40 à 0,80 mol/L, 9 de 0,40 à 0,75 mol/L, de 0,40 à 0,75 mol/L, de 0,40 à 0,70 mol/L, de 0,40 à 0,65 mol/L, de 0,40 à 0,60 mol/L, de 0,40 à 0,55 mol/L, ou de 0,40 à 0,50 mol/L. Selon un mode de réalisation, la concentration molaire en LiTDI dans la composition 5 d'électrolyte est choisie parmi l'une des concentrations suivantes : de 0,01 à 0,99 mol/L, de 0,01 à 0,95 mol/L, de 0,05 à 0,90 mol/L, de 0,05 à 0,85 mol/L, de 0,05 à 0,80 mol/L, de 0,05 à 0,75 mol/L, de 0,05 à 0,70 mol/L, de 0,05 à 0,65 mol/L, de 0,05 à 0,50 mol/L, de 0,05 à 0,45 mol/L, 0,1 à 0,99 mol/L, de 0,1 à 0,95 mol/L, de 0,1 à 0,90 mol/L, de 0,1 à 0,85 mol/L, de 0,1 à 0,80 mol/L, de 0,1 à 0,75 mol/L, de 0,1 à 0,70 mol/L, de 0,1 à 0,65 mol/L, de 0,1 à 0,50 mol/L, 10 de 0,1 à 0,45 mol/L, 0,15 à 0,99 mol/L, de 0,15 à 0,95 mol/L, de 0,15 à 0,90 mol/L, de 0,15 à 0,85 mol/L, de 0,15 à 0,80 mol/L, de 0,15 à 0,75 mol/L, de 0,15 à 0,70 mol/L, de 0,15 à 0,65 mol/L, de 0,15 à 0,50 mol/L, de 0,15 à 0,45 mol/L, 0,20 à 0,99 mol/L, de 0,20 à 0,95 mol/L, de 0,20 à 0,90 mol/L, de 0,20 à 0,85 mol/L, de 0,20 à 0,80 mol/L, de 0,20 à 0,75 mol/L, de 0,20 à 0,70 mol/L, de 0,20 à 0,65 mol/L, de 0,20 à 0,50 mol/L, de 0,20 à 0,45 mol/L, 0,25 à 0,99 mol/L, 15 de 0,25 à 0,95 mol/L, de 0,25 à 0,90 mol/L, de 0,25 à 0,85 mol/L, de 0,25 à 0,80 mol/L, de 0,25 à 0,75 mol/L, de 0,25 à 0,70 mol/L, de 0,25 à 0,65 mol/L, de 0,25 à 0,50 mol/L, de 0,25 à 0,45 mol/L, de 0,30 à 0,99 mol/L, de 0,30 à 0,95 mol/L, de 0,30 à 0,90 mol/L, de 0,30 à 0,85 mol/L, de 0,30 à 0,80 mol/L, de 0,30 à 0,75 mol/L, de 0,30 à 0,70 mol/L, de 0,30 à 0,65 mol/L, de 0,30 à 0,50 mol/L, de 0,30 à 0,45 mol/L, de 0,35 à 0,99 mol/L, de 0,35 à 0,95 mol/L, de 20 0,35 à 0,90 mol/L, de 0,35 à 0,85 mol/L, de 0,35 à 0,80 mol/L, de 0,35 à 0,75 mol/L, de 0,35 à 0,70 mol/L, de 0,35 à 0,65 mol/L, de 0,35 à 0,50 mol/L, de 0,35 à 0,45 mol/L, de 0,40 à 0,99 mol/L, de 0,40 à 0,95 mol/L, de 0,40 à 0,90 mol/L, de 0,40 à 0,85 mol/L, de 0,40 à 0,80 mol/L, de 0,40 à 0,75 mol/L, de 0,40 à 0,75 mol/L, de 0,40 à 0,70 mol/L, de 0,40 à 0,65 mol/L, de 0,40 à 0,60 mol/L, de 0,40 à 0,55 mol/L, ou de 0,40 à 0,50 mol/L. 25 Selon un mode de réalisation, la concentration molaire en LiPF6 dans la composition d'électrolyte est choisie parmi l'une des concentrations suivantes : de 0,01 à 0,99 mol/L, de 0,01 à 0,95 mol/L, de 0,05 à 0,90 mol/L, de 0,05 à 0,85 mol/L, de 0,05 à 0,80 mol/L, de 0,05 à 0,75 mol/L, de 0,05 à 0,70 mol/L, de 0,05 à 0,65 mol/L, de 0,05 à 0,50 mol/L, de 0,05 à 0,45 30 mol/L, 0,1 à 0,99 mol/L, de 0,1 à 0,95 mol/L, de 0,1 à 0,90 mol/L, de 0,1 à 0,85 mol/L, de 0,1 à 0,80 mol/L, de 0,1 à 0,75 mol/L, de 0,1 à 0,70 mol/L, de 0,1 à 0,65 mol/L, de 0,1 à 0,50 mol/L, de 0,1 à 0,45 mol/L, 0,15 à 0,99 mol/L, de 0,15 à 0,95 mol/L, de 0,15 à 0,90 mol/L, de 0,15 à 0,85 mol/L, de 0,15 à 0,80 mol/L, de 0,15 à 0,75 mol/L, de 0,15 à 0,70 mol/L, de 0,15 à 0,65 mol/L, de 0,15 à 0,50 mol/L, de 0,15 à 0,45 mol/L, 0,20 à 0,99 mol/L, de 0,20 à 0,95 mol/L, de 35 0,20 à 0,90 mol/L, de 0,20 à 0,85 mol/L, de 0,20 à 0,80 mol/L, de 0,20 à 0,75 mol/L, de 0,20 à 0,70 mol/L, de 0,20 à 0,65 mol/L, de 0,20 à 0,50 mol/L, de 0,20 à 0,45 mol/L, 0,25 à 0,99 mol/L, de 0,25 à 0,95 mol/L, de 0,25 à 0,90 mol/L, de 0,25 à 0,85 mol/L, de 0,25 à 0,80 mol/L, de 10 0,25 à 0,75 mol/L, de 0,25 à 0,70 mol/L, de 0,25 à 0,65 mol/L, de 0,25 à 0,50 mol/L, de 0,25 à 0,45 mol/L, de 0,30 à 0,99 mol/L, de 0,30 à 0,95 mol/L, de 0,30 à 0,90 mol/L, de 0,30 à 0,85 mol/L, de 0,30 à 0,80 mol/L, de 0,30 à 0,75 mol/L, de 0,30 à 0,70 mol/L, de 0,30 à 0,65 mol/L, de 0,30 à 0,50 mol/L, de 0,30 à 0,45 mol/L, de 0,35 à 0,99 mol/L, de 0,35 à 0,95 mol/L, de 5 0,35 à 0,90 mol/L, de 0,35 à 0,85 mol/L, de 0,35 à 0,80 mol/L, de 0,35 à 0,75 mol/L, de 0,35 à 0,70 mol/L, de 0,35 à 0,65 mol/L, de 0,35 à 0,50 mol/L, de 0,35 à 0,45 mol/L, de 0,40 à 0,99 mol/L, de 0,40 à 0,95 mol/L, de 0,40 à 0,90 mol/L, de 0,40 à 0,85 mol/L, de 0,40 à 0,80 mol/L, de 0,40 à 0,75 mol/L, de 0,40 à 0,75 mol/L, de 0,40 à 0,70 mol/L, de 0,40 à 0,65 mol/L, de 0,40 à 0,60 mol/L, de 0,40 à 0,55 mol/L, ou de 0,40 à 0,50 mol/L. 10 Selon un mode de réalisation, la composition d'électrolyte comprend : - de 0,05 à 0,90 mol/L de LiFSI ; - de 0,05 à 0,90 mol/L de LiTDI ; et - de 0,05 à 0,90 mol/L de LiPF6. Selon un mode de réalisation, la composition d'électrolyte comprend : - de 0,2 à 0,90 mol/L de LiFSI ; - de 0,05 à 0,60 mol/L de LiTDI ; et - de 0,05 à 0,60 mol/L de LiPF6. Selon un mode de réalisation, la composition d'électrolyte comprend : - de 0,3 à 0,70 mol/L de LiFSI ; - de 0,1 à 0,50 mol/L de LiTDI ; et - de 0,1 à 0,50 mol/L de LiPF6. Selon un mode de réalisation, la composition d'électrolyte comprend : - de 0,35 à 0,60 mol/L de LiFSI ; - de 0,15 à 0,50 mol/L de LiTDI ; et - de 0,15 à 0,50 mol/L de LiPF6. Selon un mode de réalisation, la composition d'électrolyte comprend : - de 0,35 à 0,50 mol/L de LiFSI ; - de 0,20 à 0,40 mol/L de LiTDI ; et - de 0,20 à 0,40 mol/L de LiPF6. Selon un mode de réalisation, la composition d'électrolyte comprend : - de 0,35 à 0,45 mol/L de LiFSI ; 15 20 25 30 35 11 - de 0,25 à 0,35 mol/L de LiTDI ; et - de 0,25 à 0,35 mol/L de LiPF6. Selon un mode de réalisation, la composition d'électrolyte comprend : 5 - 0,40 mol/L de LiFSI; - 0,30 mol/L de LiTDI ; et - 0,30 mol/L de LiPF6. Selon un mode de réalisation, la composition d'électrolyte comprend : 10 - 0,50 mol/L de LiFSI; - 0,20 mol/L de LiTDI ; et - 0,30 mol/L de LiPF6. Selon un mode de réalisation, la composition d'électrolyte susmentionnée est telle 15 que : - la concentration molaire en LiFSI est supérieure ou égale à 0,30 mol/L, et/ou - la concentration molaire en LiTDI est inférieure ou égale à 0,40 mol/L; et/ou - la concentration molaire en LiPF6 est inférieure ou égale à 0,50 mol/L. 20 Selon un mode de réalisation, la composition d'électrolyte susmentionnée est telle que la concentration molaire en LiFSI est supérieure ou égale à la concentration molaire en LiTDI, et/ou la concentration molaire en LiPF6 est supérieure ou égale à celle de LiTDI. Selon un mode de réalisation, la composition d'électrolyte susmentionnée est telle 25 que le ratio molaire LiFSI/LiPF6 dans ladite composition est compris entre 1/1 et 10/1, de préférence entre 1/1 et 5/1, préférentiellement entre 1/1 et 2/1. De préférence, le ratio molaire LiFSI/LiPF6 dans le mélange est 4/3 ou 5/3. Selon un mode de réalisation, la composition d'électrolyte peut comprendre un solvant 30 ou un mélange de solvants, tel que par exemple deux, trois ou quatre solvants différents. Le solvant de la composition d'électrolyte peut être un solvant liquide, éventuellement gélifié par un polymère, ou un solvant polymère polaire éventuellement plastifié par un liquide. Selon un mode de réalisation, le solvant est un solvant organique, de préférence aprotique. De préférence, le solvant est un solvant organique polaire. 12 Selon un mode de réalisation, le solvant est choisi parmi le groupe constitué des éthers, des carbonates, des esters, des cétones, des hydrocarbures partiellement hydrogénés, des nitriles, des amides, des alcools, des sulfoxydes, du sulfolane, du nitrométhane, de la 1,3- diméthy1-2-imidazolidinone, de la 1,3-diméthy1-3,4,5,6-tétrahydro-2(1,H)-pyrimidinone, de la 3- 5 méthy1-2-oxazolidinone, et de leurs mélanges. Parmi les éthers, on peut citer les éthers linéaires ou cycliques, tels que par exemple le diméthoxyéthane (DME), les éthers méthyliques des oligoéthylène glycols de 2 à 5 unités oxyéthylènes, le dioxolane, le dioxane, le dibutyle éther, le tétrahydrofurane, et leurs mélanges. 10 Parmi les esters, on peut citer les esters d'acide phosphorique ou les esters de sulfite. On peut par exemple citer le formate de méthyle, l'acétate de méthyle, le propionate de méthyle, l'acétate d'éthyle, l'acétate de butyle, la gamma butyrolactone ou leurs mélanges. Parmi les cétones, on peut notamment citer la cyclohexanone. Parmi les alcools, on peut par exemple citer l'alcool éthylique, l'alcool isopropylique. 15 Parmi les nitriles, on peut citer par exemple l'acétonitrile, le pyruvonitrile, le propionitrile, le méthoxypropionitrile, le diméthylaminopropionitrile, le butyronitrile, l'isobutyronitrile, le valéronitrile, le pivalonitrile, l'isovaléronitrile, le glutaronitrile, le méthoxyglutaronitrile, le 2- méthylglutaronitrile, le 3-méthylglutaronitrile, l'adiponitrile, le malononitrile, et leurs mélanges. Parmi les carbonates, on peut citer par exemple les carbonates cycliques tels que par 20 exemple le carbonate d'éthylène (EC) (CAS : 96-49-1) , le carbonate de propylène (PC) (CAS: 108-32-7), le carbonate de butylène (BC) (CAS : 4437-85-8), le carbonate de diméthyle (DMC) (CAS: 616-38-6), le carbonate de diéthyle (DEC) (CAS: 105-58-8), le carbonate de méthyle éthyle (EMC) (CAS: 623-53-0), le carbonate de diphényle(CAS 102-09-0), le carbonate de méthyle phényle (CAS: 13509-27-8), le carbonate de dipropyle (DPC) (CAS: 623-96-1), le 25 carbonate de méthyle et de propyle (MPC) (CAS: 1333-41-1), le carbonate d'éthyle et de propyle (EPC), le carbonate de vinylène (VC) (CAS: 872-36-6), le fluoroethylène carbonate (FEC) (CAS: 114435-02-8), le trifluoropropylène carbonate (CAS: 167951-80-6) ou leurs mélanges. Le solvant particulièrement préféré est choisi parmi les carbonates et leurs mélanges. 30 On peut notamment citer les mélanges suivants : - carbonate d'éthylène (EC)/carbonate de propylène (PC)/carbonate de diméthyle (DMC) dans un rapport massique 1/1/1 ; 13 - carbonate d'éthylène (EC)/carbonate de propylène (PC)/carbonate de diéthyle (DEC) dans un rapport massique 1/1/1 ; - carbonate d'éthylène (EC)/carbonate de propylène (PC)/carbonate de méthyle éthyle (EMC) dans un rapport massique 1/1/1 ; 5 - carbonate d'éthylène (EC)/carbonate de diméthyle (DMC) dans un rapport massique 1/1 ; - carbonate d'éthylène (EC)/carbonate de diéthyle (DEC) dans un rapport massique 1/1 ; - carbonate d'éthylène (EC)/carbonate de méthyle éthyle (EMC) dans un rapport 10 massique 1/1 ; - carbonate d'éthylène (EC)/carbonate de diméthyle (DMC) dans un rapport massique dans un rapport volumique 3/7; - carbonate d'éthylène (EC)/carbonate de diéthyle (DEC) dans un rapport volumique 3/7; 15 - carbonate d'éthylène (EC)/carbonate de méthyle éthyle (EMC) dans un rapport volumique 3/7. De préférence, le solvant de la composition d'électrolyte est le carbonate d'éthylène (EC)/carbonate de méthyle éthyle (EMC) dans un rapport volumique 3/7. Selon un mode de réalisation, la composition d'électrolyte comprend au moins un 20 additif électrolytique. De préférence, l'additif électrolytique est choisi parmi le groupe constitué du carbonate de fluoroéthylène (FEC), du carbonate de vinylène, du 4-vinyl-1,3-dioxolan-2-one, de la pyridazine, de la vinyl pyridazine, de la quinoline, de la vinyl quinoline, du butadiène, du sébaconitrile, du LiB(C204)2, du nitrate de lithium, des alkyldisulfure, du fluorotoluène, du 1,4- 25 di méthoxytétrafluorotoluène, du t-butylphenol, du di-t-butylphenol, du tris(pentafluorophenyl)borane, des oximes, des époxydes aliphatiques, des biphényls halogénés, des acides métacryliques, du carbonate d'allyle éthyle, de l'acétate de vinyle, de l'adipate de divinyle, de l'acrylonitrile, du 2-vinylpyridine, de l'anhydride maléïque, du cinnamate de méthyle, des phosphonates, des composés silane contenant un vinyle, du 2- 30 cyanofurane et de leurs mélanges, l'additif électrolytique étant de préférence le carbonate de fluoroéthylène (FEC). Par exemple, la teneur en additif électrolytique dans la composition d'électrolyte est comprise entre 0,01% et 10%, de préférence entre 0,1% et 4% en masse par rapport à la masse totale de la composition d'électrolyte. En particulier, la teneur en additif électrolytique 14 dans la composition d'électrolyte est inférieure ou égale à 2% en masse par rapport à la masse totale de la composition. La teneur en additif électrolytique dans la composition d'électrolyte peut par exemple être comprise entre 0,01% et 10%, de préférence entre 0,1% et 4% en poids, par rapport au 5 poids total du solvant de ladite composition. Selon un mode de réalisation, la composition d'électrolyte selon l'invention est choisie parmi l'une des compositions suivantes : - i) 0,40 mol/L de LiFSI, 0,30 mol/L de LiTDI, et 0,30 mol/L de LiPF6, carbonate de fluoroéthylène comme additif électrolytique (en particulier à une teneur inférieure ou égale 10 à 2% massique par rapport au poids total du(des) solvant(s)), mélange de EC/EMC dans un rapport 3/7 en volume comme solvant; - ii) 0,50 mol/L de LiFSI, 0,20 mol/L de LiTDI, et 0,30 mol/L de LiPF6, carbonate de fluoroéthylène comme additif électrolytique (en particulier à une teneur inférieure ou égale à 2% massique par rapport au poids total du(des) solvant(s)), mélange de EC/EMC dans 15 un rapport 3/7 en volume comme solvant; - ii) 0,45 mol/L de LiFSI, 0,20 mol/L de LiTDI, et 0,35 mol/L de LiPF6, carbonate de fluoroéthylène comme additif électrolytique (en particulier à une teneur inférieure ou égale à 2% massique par rapport au poids total du(des) solvant(s)), mélange de EC/EMC dans un rapport 3/7 en volume comme solvant; 20 - ii) 0,50 mol/L de LiFSI, 0,10 mol/L de LiTDI, et 0,40 mol/L de LiPF6, carbonate de fluoroéthylène comme additif électrolytique (en particulier à une teneur inférieure ou égale à 2% massique par rapport au poids total du(des) solvant(s)), mélange de EC/EMC dans un rapport 3/7 en volume comme solvant. Selon un mode de réalisation, la composition d'électrolyte selon l'invention est choisie 25 parmi l'une des compositions suivantes : - i) 0,40 mol/L de LiFSI, 0,30 mol/L de LiTDI, et 0,30 mol/L de LiPF6, carbonate de fluoroéthylène comme additif électrolytique (en particulier à une teneur inférieure ou égale à 2% massique par rapport au poids total de la composition), mélange de EC/EMC dans un rapport 3/7 en volume comme solvant; 30 - ii) 0,50 mol/L de LiFSI, 0,20 mol/L de LiTDI, et 0,30 mol/L de LiPF6, carbonate de fluoroéthylène comme additif électrolytique (en particulier à une teneur inférieure ou égale à 2% massique par rapport au poids total de la composition), mélange de EC/EMC dans un rapport 3/7 en volume comme solvant; 15 - ii) 0,45 mol/L de LiFSI, 0,20 mol/L de LiTDI, et 0,35 mol/L de LiPF6, carbonate de fluoroéthylène comme additif électrolytique (en particulier à une teneur inférieure ou égale à 2% massique par rapport au poids total de la composition), mélange de EC/EMC dans un rapport 3/7 en volume comme solvant; 5 - ii) 0,50 mol/L de LiFSI, 0,10 mol/L de LiTDI, et 0,40 mol/L de LiPF6, carbonate de fluoroéthylène comme additif électrolytique (en particulier à une teneur inférieure ou égale à 2% massique par rapport au poids total de la composition), mélange de EC/EMC dans un rapport 3/7 en volume comme solvant. La composition d'électrolyte, peut être préparée par tout moyen connu de l'homme du 10 métier, par exemple par dissolution, de préférence sous agitation, des sels dans des proportions appropriées de solvant(s) et/ou d'additif (s). La présente demande concerne aussi l'utilisation d'une composition d'électrolyte telle que définie ci-dessus, dans une batterie Li-ion, en particulier dans une gamme de température comprise entre -30°C et 65°C, préférentiellement entre -25°C et 60°C, de préférence à une 15 température supérieure ou égale à 25°C, de préférence comprise entre 25°C et 65°C, avantageusement entre 40°C et 60°C. Par exemple, l'utilisation se fait dans des appareils nomades, par exemple les téléphones portables, les appareils photos, les tablettes ou les ordinateurs portables, dans des véhicules électriques, ou dans le stockage d'énergie renouvelable. 20 Cellule électrochimique La présente demande concerne également une cellule électrochimique comportant une électrode négative, une électrode positive, et un mélange de sels de lithium tel que décrit ci-dessus. 25 La présente demande concerne également une cellule électrochimique comportant une électrode négative, une électrode positive, et une composition d'électrolyte telle qu'ici définie ci-dessus, interposée entre l'électrode négative et l'électrode positive. La cellule électrochimique peut aussi comprendre un séparateur, dans lequel est imprégnée la composition d'électrolyte telle que définie ci-dessus. 30 La présente invention concerne également une batterie comprenant au moins une cellule électrochimique telle que décrite ci-dessus. Lorsque la batterie comprend plusieurs cellules électrochimiques selon l'invention, lesdites cellules peuvent être assemblées en série et/ou en parallèle. 16 Dans le cadre de l'invention, par électrode négative, on entend l'électrode qui fait office d'anode, quand la batterie débite du courant (c'est-à-dire lorsqu'elle est en processus de décharge) et qui fait office de cathode lorsque la batterie est en processus de charge. L'électrode négative comprend typiquement un matériau électrochimiquement actif, 5 éventuellement un matériau conducteur électronique, et éventuellement un liant. Dans le cadre de l'invention, on entend par « matériau électrochimiquement actif », un matériau capable d'insérer de manière réversible des ions. Dans le cadre de l'invention, on entend par « matériau conducteur électronique » un matériau capable conduire les électrons. 10 Selon un mode de réalisation, l'électrode négative de la cellule électrochimique comprend, comme matériau électrochimiquement actif, du graphite, du lithium, un alliage de lithium, un titanate de lithium de type Li4Ti5012 ou Ti02, du silicium ou un alliage de lithium et silicium, un oxyde d'étain, un composé intermétallique de lithium, ou un de leurs mélanges. L'électrode négative peut comprendre du lithium, celui-ci peut alors être constitué d'un 15 film de lithium métallique ou d'un alliage comprenant du lithium. Un exemple d'électrode négative peut comprendre un film de lithium vif préparé par laminage, entre des rouleaux, d'un feuillard de lithium. Dans le cadre de l'invention, par électrode positive, on entend l'électrode qui fait office de cathode, quand la batterie débite du courant (c'est-à-dire lorsqu'elle est en processus de 20 décharge) et qui fait office d'anode lorsque la batterie est en processus de charge. L'électrode positive comprend typiquement un matériau électrochimiquement actif, éventuellement un matériau conducteur électronique, et éventuellement un liant. Dans un autre mode de réalisation, l'électrode positive de la cellule électrochimique comprend un matériau électrochimiquement actif choisi parmi le dioxyde de manganèse 25 (Mn02), l'oxyde de fer, l'oxyde de cuivre, l'oxyde de nickel, les oxydes composites lithium- manganèse (par exemple LixMn204 ou LixMn02), les oxydes compositions lithium-nickel (par exemple LixNi02), les oxydes compositions lithium-cobalt (par exemple LixCo02), les oxydes composites lithium-nickel-cobalt (par exemple LiNi1_yCoy02), les oxydes composites lithiumnickel-cobalt-manganèse (par exemple LiNixMnyCo,02 avec x+y+z = 1), les oxydes 30 composites lithium-nickel-cobalt-manganèse enrichis en lithium (par exemple Li i.x(NiMnCo)i_ x02), les oxydes composites de lithium et de métal de transition, les oxydes composites de lithium-manganèse-nickel de structure spinelle (par exemple LixMn2_yNiy04), les oxydes de 17 lithium-phosphore de structure olivine (par exemple LixFePO4, LixFe1_yMnyPO4 ou LixCoPO4), le sulfate de fer, les oxydes de vanadium, et leurs mélanges. De préférence, l'électrode positive est comprend un matériau électrochimiquement actif choisi parmi LiCo02, LiFePO4 (LFP), LiMnxCoyNiz02 (NMC, avec x+y+z = 1), LiFePO4F, 5 LiFeSO4F, LiNiCoA102 et leurs mélanges. Le matériau de l'électrode positive peut aussi comprendre, outre le matériau électrochimiquement actif, un matériau conducteur électronique comme une source de carbone, incluant, par exemple, du noir de carbone, du carbone Ketjen®, du carbone Shawinigan, du graphite, du graphène, des nanotubes de carbone, des fibres de carbone (tels 10 les fibres de carbone formées en phase gazeuse (VGCF), du carbone non-poudreux obtenu par carbonisation d'un précurseur organique, ou une combinaison de deux ou plus de ceux-ci. D'autres additifs peuvent aussi être présents dans le matériau de l'électrode positive, comme des sels de lithium ou des particules inorganiques de type céramique ou verre, ou encore d'autres matériaux actifs compatibles (par exemple, du soufre). 15 Le matériau de l'électrode positive peut aussi comprendre un liant. Des exemples non- limitatifs de liants comprennent les liants polymères polyéthers linéaires, ramifiés et/ou réticulé (par exemple, des polymères basés sur le poly(oxyde d'éthylène) (PEO), ou le poly(oxyde de propylène) (PPO) ou d'un mélange des deux (ou un co-polymère EO/P0), et comprenant éventuellement des unités réticulables), des liants solubles dans l'eau (tels que SBR 20 (caoutchouc styrène-butadiène), NBR (caoutchouc acrylonitrile-butadiène), HNBR (NBR hydrogéné), CHR (caoutchouc d'épichlorohydrine), ACM (caoutchouc d'acrylate)), ou des liants de type polymères fluorés (tels que PVDF (fluorure de polyvinylidène), PTFE (polytétrafluoroéthylène), et leurs combinaisons. Certains liants, comme ceux solubles dans l'eau, peuvent aussi comprendre un additif comme le CMC (carboxyméthylcellulose). 25 Le mélange de sels selon l'invention a avantageusement une bonne conductivité ionique en solution. De plus, le mélange de sels selon l'invention permet avantageusement d'améliorer les performances en puissance de la batterie, ce qui permet par exemple de recharger plus vite la batterie, ou encore de fournir la puissance nécessaire en cas de pic d'énergie. 30 Le mélange de sels selon l'invention permet également avantageusement d'avoir de bonnes performances, notamment en termes de puissance, sur une large gamme de température, par exemple à froid, ou sur une gamme de température allant d'environ -25°C à environ 60°C. 18 Le mélange de sels selon l'invention permet avantageusement un bon compromis entre une bonne conductivité ionique en solution, une bonne durée de vie, une stabilité électrochimique, et des performances en puissance notamment sur une large gamme de température, tel que par exemple de -25°C environ à 60°C environ. 5 Dans le cadre de l'invention, par « comprise entre x et y » ou « entre x et y », on entend un intervalle dans lequel les bornes x et y sont incluses. Par exemple, la gamme «comprise entre 1% et 98% » ou « allant de 1% à 98% » inclus notamment les valeurs 1 et 98%. Tous les modes de réalisation décrits ci-dessus peuvent être combinés les uns avec 10 les autres. Les exemples suivants illustrent l'invention sans toutefois la limiter. PARTIE EXPERIMENTALE Abréviations 15 EC : carbonate d'éthylène EMC : carbonate de méthyle éthyle (CAS 623-53-0) FEC : carbonate de fluoroéthylène Fournisseurs 20 EC : BASF Corporation EMC : BASF Corporation FEC: BASF Corporation LiPF6 : BASF Corporation 25 Le LiFSI utilisé est notamment obtenu par le procédé décrit dans la demande W02015/158979, tandis que le LiTDI est issu du procédé décrit dans la demande W02013/072591. Exemple 1 : Conductivité ionique mesurée par spectroscopie d'impédance 30 Deux électrolytes ont été préparés selon les compositions suivantes : composition 1 (selon l'invention): 0,40M LiFSI, 0,30M LiTDI et 0,30M LiPF6, mélange de solvants EC/EMC 3/7 (ratio en volume), 2% en poids en FEC (par rapport au poids total du mélange de solvants EC/EMC); composition 2 (comparative) : 0,40M LiTFSI, 0,30M LiTDI et 0,30M LiPF6, mélange de 35 solvants EC/EMC 3/7 (ratio en volume), 2% en poids en FEC (par rapport au poids total du mélange de solvants EC/EMC). 19 Les compositions ont été préparées selon le mode opératoire suivant : Composition 1 : Dans un réacteur en verre, 39,60 g d'éthylène carbone (30 mL) sont dissous dans 70 mL 5 d'éthylméthylcarbonate. Après l'obtention d'une solution homogène, 2.21 g de Fluoroéthylène carbonate sont ajoutés. Ensuite, 4,63 g de LiPF6, 7,60 g de LiFSI et 5,85 g de LiTDI sont dissous dans la solution précédemment obtenue. Ainsi, la composition 1 comprend LiFSI, LiTDI, LiPF6, EC/EMC (ratio 3/7 en volume), FEC (2% 10 en masse par rapport au poids du solvant EC/EMC 3/7 volumique), la teneur totale en LiFSI dans la composition 1 étant de 0,40 mol/L, la teneur totale en LiTDI dans la composition 1 étant de 0,30 mol/L, la teneur totale en LiPF6 dans la composition étant de 0,30 mol/L. Composition 2: 15 Dans un réacteur en verre, 19,80 g d'éthylène carbone (15 mL) sont dissous dans 35 mL d'éthylméthylcarbonate. Après l'obtention d'une solution homogène, 1,10 g de Fluoroéthylène carbonate sont ajoutés. Ensuite, 2,31 g de LiPF6, 5,83 g de LiTFSI et 2,92 g de LiTDI sont dissous dans la solution précédemment obtenue. 20 Une cellule de conductivité est alors plongée dans chacune des solutions et trois spectroscopies d'impédance ont été réalisées. Ces spectroscopies sont réalisées entre 500 mHz et 100 kHz avec une amplitude de 10 mV. La constante de la cellule utilisée est de 1.12 et la conductivité ionique est calculée selon la formule suivante : 1 = -R x1.12 25 avec R représente la résistance qui est obtenue par régression linéaire de la courbe lm(Z) = f (Re(Z)). Dans le cas particulier de lm(Z) = 0, R est égale à l'opposé de l'ordonnée à l'origine divisée par le coefficient directeur de l'équation de la régression linéaire. Compositions Conductivité R1 R2 R3 R moyen (mS/cm) Composition 1 (invention) 8.59 129.52 130.366 131.242 130.376 Composition 2 (comparative) 7.18 157.09 155.1567 155.5815 155.943 30 La composition 1 présente avantageusement une meilleure conductivité ionique que la composition 2. 20 Exemple 2 : Test de puissance Un test de Ragone Plot a été réalisé avec les compositions 1 et 2 préparées à l'exemple 1. 5 Méthode : la méthode consiste à augmenter la vitesse de décharge d'une batterie afin d'observer la capacité de l'électrolyte de pouvoir répondre au stress imposé par le circuit électrique. Système utilisé : Cathode : LiNi0.33Mn0.33C00.3302 (89%), Fibre de carbone VGCF (2.5%), du noir de carbone (2.5%) et 6% de liant Pvdf. Anode : Lithium métal Le courant a été varié entre 2.7 et 4.2 V, avec les décharges opérées dans l'ordre suivant : C/20, C/10, C/5, C/2, C et 2C. 10 Deux cycles de formation à C/20 sont réalisés avant l'étude pour former toutes les couches de passivation. Résultats : 15 Les résultats observés sont les suivants : C rate Composition 1 Composition 2 C/10 100 100 C/5 101 101 C/2 99 98 C 96 94 2C 91 88 5C 80 76 Les résultats montrent que la composition 1 permet avantageusement de travailler à des 20 régimes de puissance plus élevés que la composition 2. Ces régimes élevés sont particulièrement recherchés dans les batteries commerciales dans le cadre des appareils nomades qui demandent toujours plus de puissance, REVENDICATIONS1. Mélange comprenant : - le bis(fluorosulfonyl)imidure de lithium ; - le 2-trifluorométhy1-4,5-dicyano-imidazolate de lithium ; et - l'hexafluorophosphate de lithium. 2. Mélange selon la revendication 1 comprenant : - de 1% à 98% molaire de bis(fluorosulfonyl)imidure de lithium ; - de 1% à 98% molaire de 2-trifluorométhy1-4,5-dicyano-imidazolate de lithium ; et - de 1% à 98% molaire d'hexafluorophosphate de lithium. 3. Mélange selon la revendication 1 ou la revendication 2 comprenant : - au moins 5%, de préférence au moins 10%, préférentiellement au moins 15%, encore plus préférentiellement au moins 20%, avantageusement au moins 25%, et encore plus avantageusement au moins 30% molaire de bis(fluorosulfonyl)imidure de lithium ; et/ou - au moins 5%, de préférence au moins 10%, préférentiellement au moins 15%, encore plus préférentiellement au moins 20%, et avantageusement au moins 25% molaire de 2-trifluorométhy1-4,5-dicyano-imidazolate de lithium; et/ou - au moins 10%, préférentiellement au moins 15%, encore plus préférentiellement au moins 20%, et avantageusement au moins 25% molaire d'hexafluorophosphate de lithium. 4. Mélange selon l'une quelconque des revendications 1 à 3, dans lequel la teneur en bis(fluorosulfonyl)imidure de lithium est choisie parmi l'un des pourcentages molaires suivants : de 1% à 99%, de 1% à 95%, de 5% à 90%, de 5% à 85%, de 5% à 80%, de 5% à 75%, de 5% à 70%, de 5% à 65%, de 5% à 50%, de 5% à 45%, de 10% à 99%, de 10% à 95%, de 10% à 90%, de 10% à 85%, de 10% à 80%, de 10% à 75%, de 10% à 70%, de 10% à 65%, de 10% à 60%, de 10% à 55%, de 10% à 50%, de 10% à 45%, de 15% à 99%, de 15% à 95%, de 15% à 90%, de 15% à 85%, de 15% à 80%, de 15% à 75%, de 15% à 70%, de 15% à 65%, de 15% à 60%, de 15% à 55%, de 15% à 50%, de 15% à 45%, de 20% à 99%, de 20% à 95%, de 20% à 90%, de 20% à 85%, de 20% à 80%, de 20% à 75%, de 20% à 70%, de 20% à 65%, de 20% à 60%, de 20% à 55%, de 20% à 50%, de 20% à 45%, de 25% à 99%, de 25% à 95%, de 25% à 90%, de 25% à 85%, de 25% à 80%, de 25% à 75%, de 25% à 70%, de 25% à 65%, de 25% à 22 60%, de 25% à 55%, de 25% à 50%, de 25% à 45%, de 30% à 99%, de 30% à 95%, de 30% à 90%, de 30% à 85%, de 30% à 80%, de 30% à 75%, de 30% à 70%, de 30% à 65%, de 30% à 60%, de 30% à 55%, de 30% à 50%, de 30% à 45%, de 35% à 99%, de 35% à 95%, de 35% à 90%, de 35% à 85%, de 35% à 5 80%, de 35% à 75%, de 35% à 70%, de 35% à 65%, de 35% à 60%, de 35% à 55%, de 35% à 50%; de 40% à 99%, de 40% à 95%, de 40% à 90%, de 40% à 85%, de 40% à 80%, de 40% à 75%, de 40% à 70%, de 40% à 65%, de 40% à 60%, de 40% à 55%, ou de 40% à 50%; et/ou 10 5. Mélange selon l'une quelconque des revendications 1 à 4, dans lequel la teneur en 2-trifluorométhy1-4,5-dicyano-imidazolate de lithium est choisie parmi l'un des pourcentages molaires suivants : de 1% à 99%, de 1% à 95%, de 5% à 90%, de 5% à 85%, de 5% à 80%, de 5% à 75%, de 5% à 70%, de 5% à 65%, de 5% à 50%, de 5% à 45%, de 10% à 99%, de 10% à 95%, de 10% à 90%, de 10% à 85%, 15 de 10% à 80%, de 10% à 75%, de 10% à 70%, de 10% à 65%, de 10% à 60°/o, de 10% à 55%, de 10% à 50%, de 10% à 45%, de 15% à 99%, de 15% à 95%, de 15% à 90%, de 15% à 85%, de 15% à 80%, de 15% à 75%, de 15% à 70%, de 15% à 65%, de 15% à 60%, de 15% à 55%, de 15% à 50%, de 15% à 45%, de 20% à 99%, de 20% à 95%, de 20% à 90%, de 20% à 85%, de 20% à 80%, de 20 20% à 75%, de 20% à 70%, de 20% à 65%, de 20% à 60%, de 20% à 55%, de 20% à 50%, de 20% à 45%, de 25% à 99%, de 25% à 95%, de 25% à 90%, de 25% à 85%, de 25% à 80%, de 25% à 75%, de 25% à 70%, de 25% à 65%, de 25% à 60%, de 25% à 55%, de 25% à 50%, de 25% à 45%, de 30% à 99%, de 30% à 95%, de 30% à 90%, de 30% à 85%, de 30% à 80%, de 30% à 75%, de 25 30% à 70%, de 30% à 65%, de 30% à 60%, de 30% à 55%, de 30% à 50%, de 30% à 45%, de 35% à 99%, de 35% à 95%, de 35% à 90%, de 35% à 85%, de 35% à 80%, de 35% à 75%, de 35% à 70%, de 35% à 65%, de 35% à 60%, de 35% à 55%, de 35% à 50%; de 40% à 99%, de 40% à 95%, de 40% à 90%, de 40% à 85%, de 40% à 80%, de 40% à 75%, de 40% à 70%, de 40% à 65%, de 30 40% à60%, de 40% à 55%, ou de 40% à 50%. 6. Mélange selon l'une quelconque des revendications 1 à 5, dans lequel la teneur en hexafluorophosphate de lithium est choisie parmi l'un des pourcentages molaires suivants : de 1% à 99%, de 1% à 95%, de 5% à 90%, de 5% à 85%, de 35 5% à 80%, de 5% à 75%, de 5% à 70%, de 5% à 65%, de 5% à 50%, de 5% à 45%, de 10% à 99%, de 10% à 95%, de 10% à 90%, de 10% à 85%, de 10% à 80%, de 10% à 75%, de 10% à 70%, de 10% à 65%, de 10% à 60%, de 10% à 23 55%, de 10% à 50%, de 10% à 45%, de 15% à 99%, de 15% à 95%, de 15% à 90%, de 15% à 85%, de 15% à 80%, de 15% à 75%, de 15% à 70%, de 15% à 65%, de 15% à 60%, de 15% à 55%, de 15% à 50%, de 15% à 45%, de 20% à 99%, de 20% à 95%, de 20% à 90%, de 20% à 85%, de 20% à 80%, de 20% à 5 75%, de 20% à 70%, de 20% à 65%, de 20% à 60%, de 20% à 55%, de 20% à 50%, de 20% à 45%, de 25% à 99%, de 25% à 95%, de 25% à 90%, de 25% à 85%, de 25% à 80%, de 25% à 75%, de 25% à 70%, de 25% à 65%, de 25% à 60%, de 25% à 55%, de 25% à 50%, de 25% à 45%, de 30% à 99%, de 30% à 95%, de 30% à 90%, de 30% à 85%, de 30% à 80%, de 30% à 75%, de 30% à 10 70%, de 30% à 65%, de 30% à 60%, de 30% à 55%, de 30% à 50%, de 30% à 45%, de 35% à 99%, de 35% à 95%, de 35% à 90%, de 35% à 85%, de 35% à 80%, de 35% à 75%, de 35% à 70%, de 35% à 65%, de 35% à 60%, de 35% à 55%, de 35% à 50%; de 40% à 99%, de 40% à 95%, de 40% à 90%, de 40% à 85%, de 40% à 80%, de 40% à 75%, de 40% à 70%, de 40% à 65%, de 40% à 15 60%, de 40% à 55%, ou de 40% à 50%. 7. Mélange selon l'une quelconque des revendications 1 à 6, comprenant : i) 20 de 5% à 90% molaire de bis(fluorosulfonyl)imidure de lithium ; - de 5% à 90% molaire 2-trifluorométhy1-4,5-dicyano-imidazolate de lithium ; et - de 5% à 90% molaire de hexafluorophosphate de lithium ; ou 25 ii) - de 20% à 90% molaire de bis(fluorosulfonyl)imidure de lithium ; - de 5% à 60% molaire 2-trifluorométhy1-4,5-dicyano-imidazolate de lithium ; et - de 5% à 60% molaire de hexafluorophosphate de lithium ; 30 ou iii) - de 30% à 70% molaire de bis(fluorosulfonyl)imidure de lithium ; - de 10% à 50% molaire 2-trifluorométhy1-4,5-dicyano-imidazolate de lithium ; et - de 10% à 50% molaire de hexafluorophosphate de lithium ; 35 OU iv) 24 - de 35% à 60% molaire de bis(fluorosulfonyl)imidure de lithium ; - de 15% à 50% molaire 2-trifluorométhy1-4,5-dicyano-imidazolate de lithium ; et - de 15% à 50% molaire de hexafluorophosphate de lithium ; 5 ou y) - de 35% à 50% molaire de bis(fluorosulfonyl)imidure de lithium ; - de 20% à 40% molaire 2-trifluorométhy1-4,5-dicyano-imidazolate de lithium ; et - de 20% à 40% molaire de hexafluorophosphate de lithium ; 10 ou vi) - de 35% à 45% molaire de bis(fluorosulfonyl)imidure de lithium ; - de 25% à 35% molaire 2-trifluorométhy1-4,5-dicyano-imidazolate de lithium ; et 15 - de 25% à 35% molaire de hexafluorophosphate de lithium; ou vii) - de 40% molaire de bis(fluorosulfonyl)imidure de lithium ; 20 - de 30% molaire 2-trifluorométhy1-4,5-dicyano-imidazolate de lithium ; et - de 30% molaire de hexafluorophosphate de lithium ; OU viii) 25 - de 50% molaire de bis(fluorosulfonyl)imidure de lithium ; - de 20% molaire 2-trifluorométhy1-4,5-dicyano-imidazolate de lithium ; et - de 30% molaire de hexafluorophosphate de lithium. 8. Mélange selon l'une quelconque des revendications 1 à 7, dans lequel le ratio 30 molaire bis(fluorosulfonyl)imidure de lithium/hexafluorophosphate de lithium est compris entre 1/1 et 10/1, de préférence entre 1/1 et 5/1, préférentiellement entre 1/1 et 2/1, le ratio molaire bis(fluorosulfonyl)imidure de lithium/hexafluorophosphate de lithium étant en particulier 4/3 ou 5/3. 35 9. Composition d'électrolyte comprenant le mélange de sels de lithium tel que défini selon l'une quelconque des revendications 1 à 8, au moins un solvant, et éventuellement au moins un additif électrolytique. 25 10. Composition selon la revendication 9, dans laquelle les sels bis(fluorosulfonyl)imidure de lithium, hexafluorophosphate de lithium et 2- trifluorométhy1-4,5-dicyano-imidazolate de lithium représentent 100% de la totalité des sels présents dans la composition. 5 11 Composition selon l'une quelconque des revendications 9 ou 10, dans laquelle la concentration molaire du mélange est inférieure ou égale à 5 mol/L, avantageusement inférieure ou égale à 4 mol/L, de préférence inférieure ou égale à 2 mol/L, préférentiellement inférieure ou égale à 1,5 mol/L, en particulier inférieure 10 ou égale à 1,1 mol/L, par exemple inférieure ou égale à 1 mol/L. 12. Composition selon l'une quelconque des revendications 9 à 11, comprenant : - au moins 0,05 mol/L, de préférence au moins 0,1 mol/L, préférentiellement au moins 0,15, encore plus préférentiellement au moins 0,2 mol/L, avantageusement 15 au moins 0,25 mol/L, et encore plus avantageusement au moins 0,3 mol/L de bis(fluorosulfonyl)imidure de lithium; et/ou - au moins 0,05 mol/L, de préférence au moins 0,1 mol/L, préférentiellement au moins 0,15, encore plus préférentiellement au moins 0,2 mol/L, avantageusement au moins 0,25 mol/L, et encore plus avantageusement au moins 0,3 mol/L de 2- 20 trifluorométhy1-4,5-dicyano-imidazolate de lithium; et/ou - au moins 0,05 mol/L, de préférence au moins 0,1 mol/L, préférentiellement au moins 0,15, encore plus préférentiellement au moins 0,2 mol/L, avantageusement au moins 0,25 mol/L, et encore plus avantageusement au moins 0,3 mol/L d'hexafluorophosphate de lithium. 25 13. Composition selon l'une quelconque des revendications 9 à 12, comprenant : i) - de 0,05 à 0,90 mol/L de bis(fluorosulfonyl)imidure de lithium ; - de 0,05 à 0,90 mol/L de 2-trifluorométhy1-4,5-dicyano-imidazolate de lithium; et 30 - de 0,05 à 0,90 mol/L d'hexafluorophosphate de lithium. ou ii) - de 0,2 à 0,90 mol/L de bis(fluorosulfonyl)imidure de lithium ; 35 - de 0,05 à 0,60 mol/L de 2-trifluorométhy1-4,5-dicyano-imidazolate de lithium ; et - de 0,05 à 0,60 mol/L d'hexafluorophosphate de lithium. 26 ou iii) - de 0,3 à 0,70 mol/L de bis(fluorosulfonyl)imidure de lithium; - de 0,1 à 0,50 mol/L de 2-trifluorométhy1-4,5-dicyano-imidazolate de lithium; et 5 - de 0,1 à 0,50 mol/L d'hexafluorophosphate de lithium. ou iv) - de 0,35 à 0,60 mol/L de bis(fluorosulfonyl)imidure de lithium ; 10 - de 0,15 à 0,50 mol/L de 2-trifluorométhy1-4,5-dicyano-imidazolate de lithium ; et - de 0,15 à 0,50 mol/L d'hexafluorophosphate de lithium. OU v) 15 - de 0,35 à 0,50 mol/L de bis(fluorosulfonyl)imidure de lithium ; - de 0,20 à 0,40 mol/L de 2-trifluorométhy1-4,5-dicyano-imidazolate de lithium ; et - de 0,20 à 0,40 mol/L d'hexafluorophosphate de lithium. ou 20 vi) - de 0,35 à 0,45 mol/L de bis(fluorosulfonyl)imidure de lithium ; - de 0,25 à 0,35 mol/L de 2-trifluorométhy1-4,5-dicyano-imidazolate de lithium; et - de 0,25 à 0,35 mol/L d'hexafluorophosphate de lithium. 25 ou vii) - 0,40 mol/L de bis(fluorosulfonyl)imidure de lithium; - 0,30 mol/L de 2-trifluorométhy1-4,5-dicyano-imidazolate de lithium ; et - 0,30 mol/L d'hexafluorophosphate de lithium. 30 OU viii) - 0,50 mol/L de bis(fluorosulfonyl)imidure de lithium; - 0,20 mol/L de 2-trifluorométhy1-4,5-dicyano-imidazolate de lithium ; et 35 - 0,30 mol/L d'hexafluorophosphate de lithium. 27 14. Composition selon l'une quelconque des revendications 9 à 13, dans laquelle le solvant est choisi parmi le groupe constitué des éthers, des carbonates, des esters, des cétones, des hydrocarbures partiellement hydrogénés, des nitriles, des amides, des alcools, des sulfoxydes, du sulfolane, du nitrométhane, de la 1,3-diméthy1-2- 5 imidazolidinone, de la 1,3-diméthy1-3,4,5,6-tétrahydro-2(1,H)-pyrimidinone, de la 3- méthy1-2-oxazolidinone, et de leurs mélanges. 15. Composition selon l'une quelconque des revendications 9 à 14, dans laquelle le solvant est choisi parmi les carbonates et leurs mélanges, par exemple parmi les 10 mélanges suivants : - carbonate d'éthylène/carbonate de propylène/carbonate de diméthyle dans un rapport massique 1/1/1 ; - carbonate d'éthylène/carbonate de propylène/carbonate de diéthyle dans un rapport massique 1/1/1 ; 15 - carbonate d'éthylène/carbonate de propylène/carbonate de méthyle éthyle dans un rapport massique 1/1/1 ; - carbonate d'éthylène/carbonate de diméthyle dans un rapport massique 1/1 ; - carbonate d'éthylène/carbonate de diéthyle dans un rapport massique 1/1 ; - carbonate d'éthylène/carbonate de méthyle éthyle dans un rapport massique 1/1 ; 20 - carbonate d'éthylène/carbonate de diméthyle dans un rapport massique dans un rapport volumique 3/7; - carbonate d'éthylène/ carbonate de diéthyle dans un rapport volumique 3/7; - carbonate d'éthylène/carbonate de méthyle éthyle dans un rapport volumique 3/7; le solvant étant de préférence carbonate d'éthylène/carbonate de méthyle éthyle 25 dans un rapport volumique 3/7. 16. Composition selon l'une quelconque des revendications 9 à 15, dans laquelle l'additif électrolytique est choisi parmi le groupe constitué du carbonate de fluoroéthylène, carbonate de vinylène, du 4-vinyl-1,3-dioxolan-2-one, de la pyridazine, de la vinyl pyridazine, de la quinoline, de la vinyl quinoline, du butadiène, du 30 sébaconitrile, du LiB(C204)2, du nitrate de lithium, des alkyldisulfure, du fluorotoluène, du 1,4-diméthoxytétrafluorotoluène, du t-butylphénol, du di-t-butyphénol, du tris(pentafluorophényl)borane, des oxi mes, des époxydes aliphatiques, des biphényls halogénés, des acides métacryliques, du carbonate d'allyle éthyle, de l'acétate de vinyle, de l'adipate de divinyle, de l'acrylonitrile, du 2-vinylpyridine, de l'anhydride 35 maléïque, du cinnamate de méthyle, des phosphonates, des composés silane 28 contenant un vinyle, du 2-cyanofurane et de leurs mélanges, l'additif électrolytique étant de préférence le carbonate de fluoroéthylène. 17. Composition selon l'une quelconque des revendications 9 à 16, choisie parmi l'une des compositions suivantes : 5 - i) 0,40 mol/L de bis(fluorosulfonyl)imidure de lithium, 0,30 mol/L de 2- trifluorométhy1-4,5-dicyano-imidazolate de lithium, et 0,30 mol/L de LiPF6, carbonate de fluoroéthylène comme additif électrolytique en particulier à une teneur inférieure ou égale à 2% massique, mélange carbonate d'éthylène/carbonate de méthyle éthyle dans un rapport 3/7 en volume comme solvant; 10 - ii) 0,50 mol/L de bis(fluorosulfonyl)imidure de lithium, 0,20 mol/L de 2- trifluorométhy1-4,5-dicyano-imidazolate de lithium , et 0,30 mol/L de LiPF6, carbonate de fluoroéthylène comme additif électrolytique en particulier à une teneur inférieure ou égale à 2% massique, mélange carbonate d'éthylène/carbonate de méthyle éthyle dans un rapport 3/7 en volume comme solvant; 15 - ii) 0,45 mol/L de bis(fluorosulfonyl)imidure de lithium, 0,20 mol/L de 2- trifluorométhy1-4,5-dicyano-imidazolate de lithium , et 0,35 mol/L de LiPF6, carbonate de fluoroéthylène comme additif électrolytique en particulier à une teneur inférieure ou égale à 2% massique, mélange carbonate d'éthylène/carbonate de méthyle éthyle dans un rapport 3/7 en volume comme solvant; 20 - ii) 0,50 mol/L de bis(fluorosulfonyl)imidure de lithium, 0,10 mol/L de 2- trifluorométhy1-4,5-dicyano-imidazolate de lithium , et 0,40 mol/L de LiPF6, carbonate de fluoroéthylène comme additif électrolytique en particulier à une teneur inférieure ou égale à 2% massique, mélange carbonate d'éthylène/carbonate de méthyle éthyle dans un rapport 3/7 en volume comme solvant. 25 18. Utilisation d'un mélange selon l'une quelconque des revendications 1 à 8, ou d'une composition d'électrolyte selon l'une quelconque des revendications 9 à 17, dans une batterie Li-ion, en particulier dans une gamme de température comprise entre -30°C et 65°C, préférentiellement entre -25°C et 60°C, de préférence à une température supérieure ou égale à 25°C, de préférence comprise entre 25°C et 65°C, 30 avantageusement entre 40°C et 60°C. 19. Cellule électrochimique comportant une électrode négative, une électrode positive, et une composition d'électrolyte selon l'une quelconque des revendications 9 à 17, interposée entre l'électrode négative et l'électrode positive, ou un mélange tel que défini selon l'une quelconque des revendications 1 à 8. 29 20. Batterie comprenant au moins une cellule électrochimique selon la revendication 19. 5 10 15